(57)【要約】  冷媒圧縮機（１００）の密閉容器（１０１）内には、４０℃での動粘度が０．１ｍｍ2 ／Ｓ〜５．１ｍｍ2 ／Ｓの潤滑油（１０３）が貯留されるとともに、電動要素（１０６）および圧縮要素（１０７）が収容される。圧縮要素（１０７）は、軸部として、主軸（１０９）および偏心軸（１１０）を備えるクランクシャフト（１０８）と、軸受部として、主軸（１０９）を軸支する主軸受（１１４）および偏心軸（１１０）を軸支する偏心軸受（１１９）と、を備える。主軸（１０９）および偏心軸（１１０）の少なくとも一方の表面には、軸受部（主軸受（１１４）または偏心軸受（１１９））と同等以上の硬度を有する表面処理、例えば、酸化被膜が施されている。これにより、より粘度の低い潤滑油を用いても、摺動部において良好な信頼性を実現することができる。
2018101246.tif 000002
【特許請求の範囲】
【請求項１】
密閉容器内に、４０℃での動粘度が０．１ｍｍ2 ／Ｓ〜５．１ｍｍ2 ／Ｓの潤滑油を貯留するとともに、電動要素および当該電動要素により駆動され冷媒を圧縮する圧縮要素を収容し、
前記圧縮要素は、軸部として、主軸および偏心軸を備えるクランクシャフトと、前記軸部を軸支する軸受部として、主軸を軸支する主軸受および前記偏心軸を軸支する偏心軸受と、を備え、
前記主軸および前記偏心軸の少なくとも一方の表面には、前記軸受部と同等以上の硬度を有する表面処理が施されていることを特徴とする、
冷媒圧縮機。
【請求項２】
前記軸部の基材が鉄系材料であり、前記表面処理が酸化被膜であることを特徴とする、
請求項１に記載の冷媒圧縮機。
【請求項３】
前記酸化被膜は、最表面に三酸化二鉄（Ｆｅ2Ｏ3）を含有する部分、および、少なくとも微結晶で構成される部分の少なくともいずれかを含むことを特徴とする、
請求項２に記載の冷媒圧縮機。
【請求項４】
前記軸受部の長さＬと前記軸受部の内径Ｄとの比率Ｌ／Ｄが０．１０〜１．２０の範囲内であることを特徴とする、
請求項１から３のいずれか１項に記載の冷媒圧縮機。
【請求項５】
前記潤滑油は、鉱油、アルキルベンゼン油、およびエステル油からなる群から選択される少なくとも１種であることを特徴とする、
請求項１から４のいずれか１項に記載の冷媒圧縮機。
【請求項６】
前記潤滑油は、前記鉱油または前記アルキルベンゼン油であり、かつ、極圧添加剤を０．５〜８．０重量％含有することを特徴とする、
請求項５に記載の冷媒圧縮機。
【請求項７】
前記潤滑油は、前記エステル油であり、かつ、極圧添加剤を２．０〜４．０重量％含有することを特徴とする、
請求項５に記載の冷媒圧縮機。
【請求項８】
前記極圧添加剤は、リン系化合物であることを特徴とする、
請求項６または７に記載の冷媒圧縮機。
【請求項９】
前記潤滑油は、油性剤を含有することを特徴とする、
請求項１から８のいずれか１項に記載の冷媒圧縮機。
【請求項１０】
前記電動要素は、複数の運転周波数でインバータ駆動されることを特徴とする、
請求項１から９のいずれか１項に記載の冷媒圧縮機。
【請求項１１】
請求項１から１０のいずれか１項に記載の冷媒圧縮機と、放熱器と、減圧装置と、吸熱器とを含み、これらを配管によって環状に連結した冷媒回路を備えることを特徴とする、
冷凍・冷蔵装置。
【発明の詳細な説明】
【技術分野】
【０００１】
本発明は、冷蔵庫、エアーコンディショナー等に使用される冷媒圧縮機およびそれを用いた冷凍・冷蔵装置に関するものである。
【背景技術】
【０００２】
近年、地球環境保護の観点から化石燃料の使用を少なくする高効率の冷媒圧縮機の開発が進められている。例えば、高効率化を図るために、冷媒圧縮機が備える摺動部材において、その摺動面に種々の被膜を形成するとともに、より低粘度の潤滑油を用いることが提案されている。【０００３】
冷媒圧縮機は、摺動部材として、例えば、クランクシャフト、ピストン、連結手段のコンロッド等を備えており、クランクシャフトの主軸および主軸受、ピストンおよびボアー、ピストンピンおよびコンロッド、クランクシャフトの偏心軸およびコンロッド等は、いずれも互いに摺動部を形成している。【０００４】
例えば、特許文献１では、金属材料からなる基材の表面にＴｉ被膜を形成し、このＴｉ被膜の上層に、さらに水素含有量が０原子％である非結晶硬質炭素被膜を形成した摺動部材が開示されている。この摺動部材を備える密閉型圧縮機においては、粘度グレードがＶＧ１０以下の低粘度の潤滑油を用いることができる。【０００５】
あるいは、特許文献２では、摺動部材の基材の組織を改質した上で、その表面にリン酸塩被膜を形成した摺動部材が開示されている。この摺動部材を備える密閉型圧縮機においても、粘度グレートがＶＧ１０以下の低粘度の潤滑油を用いることができる。
【先行技術文献】
【特許文献】
【０００６】
【特許文献１】特開２０１０−０２５０７５号公報
【特許文献２】特開２０１３−２１７３０２号公報
【発明の概要】
【発明が解決しようとする課題】
【０００７】
最近では、潤滑油の粘度をさらに一層低粘度化することが検討されている。しかしながら、潤滑油の粘度グレードをＶＧ１０よりもさらに低くすると、摺動部の信頼性が低下するおそれがある。【０００８】
本発明はこのような課題を解決するためになされたものであって、より粘度の低い潤滑油を用いても、摺動部において良好な信頼性を実現することが可能な冷媒圧縮機と、この冷媒圧縮機を備える冷凍・冷蔵装置とを提供することを目的とする。
【課題を解決するための手段】
【０００９】
本発明に係る冷媒圧縮機は、前記の課題を解決するために、密閉容器内に、４０℃での動粘度が０．１ｍｍ2 ／Ｓ〜５．１ｍｍ2 ／Ｓの潤滑油を貯留するとともに、電動要素および当該電動要素により駆動され冷媒を圧縮する圧縮要素を収容し、前記圧縮要素は、軸部として、主軸および偏心軸を備えるクランクシャフトと、前記軸部を軸支する軸受部として、主軸を軸支する主軸受および前記偏心軸を軸支する偏心軸受と、を備え、前記主軸および前記偏心軸の少なくとも一方の表面には、前記軸受部と同等以上の硬度を有する表面処理が施されている構成である。【００１０】
前記構成によれば、主軸の表面または偏心軸の表面、もしくは、主軸の表面および偏心軸の表面の双方に高硬度の表面処理が施されている。そのため、潤滑油が低粘度のものであっても、軸部と軸受部とを良好に潤滑することができる。これにより、軸部の摺動面の摩耗を良好に抑制することができるので、冷媒圧縮機の信頼性をより一層良好なものとすることができる。【００１１】
また、本発明に係る冷凍・冷蔵装置は、前記構成の冷媒圧縮機と、放熱器と、減圧装置と、吸熱器とを含み、これらを配管によって環状に連結した冷媒回路を備える構成である。【００１２】
本発明の上記目的、他の目的、特徴、及び利点は、添付図面参照の下、以下の好適な実施態様の詳細な説明から明らかにされる。
【発明の効果】
【００１３】
本発明では、以上の構成により、より粘度の低い潤滑油を用いても、摺動部において良好な信頼性を実現することが可能な冷媒圧縮機と、この冷媒圧縮機を備える冷凍・冷蔵装置とを提供することができる、という効果を奏する。
【図面の簡単な説明】
【００１４】
【図１】図１Ａは、本開示の実施の形態に係る冷媒圧縮機の構成の一例を示す模式的断面図であり、図１Ｂは、図１Ａに示す冷媒圧縮機において破線円で囲んだ主軸および主軸受の拡大図である。
【図２】図２Ａは、図１Ａに示す冷媒圧縮機の主軸の表面に形成される表面処理の一例である酸化被膜の代表的な構成を示すＳＥＭ（走査型電子顕微鏡）画像であり、図２Ｂは、酸化被膜の他の構成を示すＴＥＭ（透過型電子顕微鏡）画像であり、図２Ｃは、酸化被膜の他の構成を示すＴＥＭ（透過型電子顕微鏡）画像である。
【図３】図３Ａは、図１Ａに示す冷媒圧縮機の主軸の表面に形成される表面処理の一例である酸化被膜の代表的な構成を示すＴＥＭ（透過型電子顕微鏡）画像であり、図３Ｂは、酸化被膜の他の構成を示すＳＩＭ（走査型イオン顕微鏡）画像である。
【図４】図４は、図１Ａに示す冷媒圧縮機に用いられる潤滑油に添加される極圧添加剤の添加量と、冷媒圧縮機の主軸および主軸受の摩耗量との関係を示すグラフである。
【図５】図５は、図１Ａに示す冷媒圧縮機を備える冷凍・冷蔵装置の構成の一例を示す模式図である。
【発明を実施するための形態】
【００１５】
本開示に係る冷媒圧縮機は、密閉容器内に、４０℃での動粘度が０．１ｍｍ2 ／Ｓ〜５．１ｍｍ2 ／Ｓの潤滑油を貯留するとともに、電動要素および当該電動要素により駆動され冷媒を圧縮する圧縮要素を収容し、前記圧縮要素は、軸部として、主軸および偏心軸を備えるクランクシャフトと、前記軸部を軸支する軸受部として、主軸を軸支する主軸受および前記偏心軸を軸支する偏心軸受と、を備え、前記主軸および前記偏心軸の少なくとも一方の表面には、前記軸受部と同等以上の硬度を有する表面処理が施されている構成である。
【００１６】
前記構成によれば、主軸の表面または偏心軸の表面、もしくは、主軸の表面および偏心軸の表面の双方に高硬度の表面処理が施されている。そのため、潤滑油が低粘度のものであっても、軸部と軸受部とを良好に潤滑することができる。これにより、軸部の摺動面の摩耗を良好に抑制することができるので、冷媒圧縮機の信頼性をより一層良好なものとすることができる。
【００１７】
前記構成の冷媒圧縮機においては、前記軸部の基材が鉄系材料であり、前記表面処理が酸化被膜である構成であってもよい。
【００１８】
前記構成によれば、表面処理が鉄系の酸化被膜であるため、軸部（主軸および／または偏心軸）の表面を高硬度にできるだけでなく、低粘度の潤滑油を保油できる等の効果も得られる。これにより、軸部の摺動面の摩耗を良好に抑制することができるので、冷媒圧縮機の信頼性をより一層良好なものとすることができる。
【００１９】
また、前記構成の冷媒圧縮機においては、前記酸化被膜は、最表面に三酸化二鉄（Ｆｅ2Ｏ3）を含有する部分、および、少なくとも微結晶で構成される部分の少なくともいずれかを含むことを構成であってもよい。
【００２０】
前記構成によれば、酸化被膜の最表面が高硬度なものとなる。それゆえ、軸部（主軸および／または偏心軸）の摺動面の摩耗を良好に抑制することができるので、冷媒圧縮機の信頼性をより一層良好なものとすることができる。
【００２１】
また、前記構成の冷媒圧縮機においては、前記軸受部の長さＬと前記軸受部の内径Ｄとの比率Ｌ／Ｄが０．１０〜１．２０の範囲内である構成であってもよい。
【００２２】
前記構成によれば、潤滑油が低粘度で軸受部（主軸受および／または偏心軸受）のＬ／Ｄが前記範囲内であっても、軸部の摺動面の摩耗を良好に抑制することができる。それゆえ、冷媒圧縮機の信頼性をより一層良好なものとすることができる。
【００２３】
また、前記構成の冷媒圧縮機においては、前記潤滑油は、鉱油、アルキルベンゼン油、およびエステル油からなる群から選択される少なくとも１種である構成であってもよく、前記潤滑油は、前記鉱油または前記アルキルベンゼン油であり、かつ、極圧添加剤を０．５〜８．０重量％含有する構成であってもよい。あるいは、前記潤滑油は、前記エステル油であり、かつ、極圧添加剤を２．０〜４．０重量％含有する構成であってもよい。また、前記極圧添加剤は、リン系化合物である構成であってもよい。
【００２４】
前記各構成によれば、潤滑油の種類によらず極圧添加剤の添加による効果を良好に発揮することが可能となる。それゆえ、軸部（主軸および／または偏心軸）の摺動面の摩耗を良好に抑制することができるので、冷媒圧縮機の信頼性をより一層良好なものとすることができる。
【００２５】
また、前記構成の冷媒圧縮機においては、前記潤滑油は、油性剤を含有する構成であってもよい。
【００２６】
前記構成によれば、油性剤の添加により軸部（主軸および／または偏心軸）の摺動面の摩耗を良好に抑制することができるので、冷媒圧縮機の信頼性をより一層良好なものとすることができる。
【００２７】
また、前記構成の冷媒圧縮機においては、前記電動要素は、複数の運転周波数でインバータ駆動される構成であってもよい。
【００２８】
さらに、本開示には、前記構成の冷媒圧縮機と、放熱器と、減圧装置と、吸熱器とを含み、これらを配管によって環状に連結した冷媒回路を備える構成の冷凍・冷蔵装置も含まれる。
【００２９】
以下、本開示の代表的な実施の形態を、図面を参照しながら説明する。なお、以下では全ての図を通じて同一又は相当する要素には同一の参照符号を付して、その重複する説明を省略する。
［冷媒圧縮機の構成］
まず、本開示の実施の形態１に係る冷媒圧縮機の代表的な構成例について、図１Ａを参照して具体的に説明する。図１Ａは、本開示の実施の形態１に係る冷媒圧縮機１００の断面図である。
【００３０】
図１Ａに示すように、冷媒圧縮機１００は、密閉容器１０１内に冷媒ガスとして、例えばＲ６００ａを充填するとともに、底部には、潤滑油１０３として鉱油を貯留している。潤滑油１０３は、本開示においては、粘度がＶＧ０〜ＶＧ５の範囲内にある低粘度のもの（４０℃での動粘度が０．１ｍｍ2 ／Ｓ〜５．１ｍｍ2 ／Ｓの範囲内に入るグレードのもの）が用いられている。なお、本実施の形態１では、潤滑油１０３は、低粘度の鉱油であるが、後述するように潤滑油１０３はこれに限定されない。また、潤滑油１０３には、後述するように、極圧添加剤が含まれてもよいし、油性剤が含まれてもよい。
【００３１】
また、密閉容器１０１内には、電動要素１０６および圧縮要素１０７が収容されている。電動要素１０６は、固定子１０４および回転子１０５から構成される。圧縮要素１０７は、電動要素１０６によって駆動される往復式の構成であり、クランクシャフト１０８、シリンダーブロック１１２、ピストン１２０等を備えている。
【００３２】
クランクシャフト１０８は、回転子１０５を圧入固定した主軸１０９と、この主軸１０９に対して偏心して形成された偏心軸１１０とから構成される。また、クランクシャフト１０８の下端には、図示しない給油ポンプが設けられている。
【００３３】
シリンダーブロック１１２は、本実施の形態１では、例えば、鋳鉄で構成され、略円筒形のボアー１１３を形成するとともに、クランクシャフト１０８の主軸１０９を軸支する主軸受１１４を備えている。
【００３４】
ボアー１１３には、ピストン１２０が往復可能に挿入されており、これにより、圧縮室１２１が形成される。ピストンピン１１５は、例えば略円筒形状を有し、偏心軸１１０と平行に配置されている。ピストンピン１１５は、ピストン１２０に形成されたピストンピン孔に回転不能に係止されている。
【００３５】
連結手段１１７は、例えばアルミ鋳造品で構成され、偏心軸１１０を軸支する偏心軸受１１９を備え、ピストンピン１１５を介して偏心軸１１０とピストン１２０とを連結している。ボアー１１３の端面はバルブプレート１２２で封止されている。
【００３６】
なお、本開示においては、クランクシャフト１０８が備える主軸１０９および偏心軸１１０は、まとめて「軸部」と称する。また、主軸１０９を軸支するシリンダーブロック１１２の主軸受１１４と、偏心軸１１０を軸支する連結手段１１７の偏心軸受１１９とは、まとめて「軸受部」と称する。
【００３７】
シリンダーヘッド１２３は、図示しない高圧室を形成し、バルブプレート１２２におけるボアー１１３の反対側に固定されている。図示しないサクションチューブは、密閉容器１０１に固定されているとともに、冷凍サイクルの低圧側（図示せず）に接続され、冷媒ガスを密閉容器１０１内に導く。サクションマフラー１２４は、バルブプレート１２２とシリンダーヘッド１２３とに挟持されている。
【００３８】
ここで、クランクシャフト１０８の主軸１０９および主軸受１１４、ピストン１２０およびボアー１１３、ピストンピン１１５および連結手段１１７のコンロッド、クランクシャフト１０８の偏心軸１１０および連結手段１１７の偏心軸受１１９等は、いずれも互いに摺動部を形成する。
【００３９】
このような構成の冷媒圧縮機１００においては、まず、図示しない商用電源から供給される電力が電動要素１０６に供給されるので、電動要素１０６の回転子１０５を回転させる。回転子１０５はクランクシャフト１０８を回転させ、偏心軸１１０の偏心運動が連結手段１１７からピストンピン１１５を介してピストン１２０を駆動する。ピストン１２０はボアー１１３内を往復運動し、サクションチューブを通して密閉容器１０１内に導かれた冷媒ガスをサクションマフラー１２４から吸入し、圧縮室１２１内で圧縮する。
【００４０】
なお、冷媒圧縮機１００の具体的な駆動方法は特に限定されない。例えば、冷媒圧縮機１００は単純なオンオフ制御で駆動されてもよいが、複数の運転周波数でインバータ駆動されてもよい。インバータ駆動では、冷媒圧縮機１００の動作制御を好適化するために、各摺動部に給油量が少なくなるような低速運転時、あるいは、電動要素１０６の回転数が増加する高速運転時が発生する。ここで、冷媒圧縮機１００においては、後述するように、主軸１０９の摩耗を良好に抑制することができるので、冷媒圧縮機１００の信頼性を向上させることができる。
【００４１】
冷媒圧縮機１００が備える複数の摺動部のうち、クランクシャフト１０８の主軸１０９は、主軸受１１４に対して回転可能に嵌合されて摺動部を構成している。それゆえ、説明の便宜上、主軸１０９および主軸受１１４により構成される摺動部を「主軸摺動部」と称する。同様に、クランクシャフト１０８の偏心軸１１０は、偏心軸受１１９に対して回転可能に嵌合されて摺動部を構成している。それゆえ、説明の便宜上、偏心軸１１０および偏心軸受１１９により構成される摺動部を「偏心軸摺動部」と称する。また、「主軸摺動部」および「偏心軸摺動部」をまとめて「軸部摺動部」と称する。
【００４２】
クランクシャフト１０８の回転に伴って、給油ポンプから潤滑油１０３が各摺動部に給油される。これにより各摺動部は潤滑される。なお、潤滑油１０３は、ピストン１２０およびボアー１１３の間においてシールをつかさどる。
【００４３】
［軸部摺動部の構成］
次に、本開示に係る軸部摺動部の具体的な構成の一例について、図１Ｂを参照して具体的に説明する。図１Ｂは、図１Ａに示す冷媒圧縮機１００において破線円で囲んだ主軸１０９および主軸受１１４の拡大図であり、主軸受１１４の長さＬと主軸受１１４の内径Ｄとを図示している。すなわち、図１Ｂでは、軸部摺動部のうち主軸摺動部を拡大して示している。
【００４４】
冷媒圧縮機１００の停止中は主軸１０９の回転速度は０ｍ／ｓであるので、主軸１０９と主軸受１１４とは金属接触の状態にある。そして、冷媒圧縮機１００の起動時には、金属接触状態から回転運動開始になるため主軸摺動部には大きな摩擦抵抗力がかかることになる。そこで、本実施の形態１では、主軸１０９の表面には、主軸受１１４と同等以上の硬度を有する表面処理が施されている。
【００４５】
偏心軸摺動部についても同様に大きな摩擦抵抗力がかかるので、本実施の形態１では、偏心軸１１０の表面にも、偏心軸受１１９と同等以上の硬度を有する表面処理が施されている。なお、軸部の表面処理は、本実施の形態１では、主軸１０９および偏心軸１１０の双方の表面に施されているが、主軸１０９の表面のみに施されてもよいし、偏心軸１１０の表面のみに施されてもよい。
【００４６】
軸部（主軸１０９および／または偏心軸１１０）の表面に施される表面処理は、軸受部（主軸受１１４および／または偏心軸受１１９）と少なくとも同等の硬度、あるいは、同等以上の硬度を有するものであれば特に限定されないが、本実施の形態１では、例えば、後述する酸化被膜を好ましい一例として挙げることができる。これにより、起動時の金属接触による異常摩耗を防止できるだけでなく、潤滑油１０３がＶＧ０〜ＶＧ５の範囲内の低粘度のものであっても、軸部と軸受部とを良好に潤滑することができるので、軸部摺動部の摩耗を良好に抑制することができる。その結果、冷媒圧縮機１００の信頼性をより一層良好なものとすることができる。
【００４７】
主軸１０９および偏心軸１１０を含むクランクシャフト１０８は、本実施の形態１では、基材としてねずみ鋳鉄（ＦＣ鋳鉄）を使用し、その表面に表面処理（後述する酸化被膜等）が形成されている。クランクシャフト１０８の基材は、ねずみ鋳鉄に限定されず、公知の鉄系材料であればよい。代表的な基材としては、ねずみ鋳鉄を含む鋳鉄全般を挙げることができるがこれに限定されず、基材は、鋼材であってもよいし焼結材であってもよいし、それ以外の鉄系材料であってもよい。また、鋳鉄の具体的な種類も特に限定されず、前記の通りねずみ鋳鉄（普通鋳鉄、ＦＣ鋳鉄）であってもよいし、球状黒鉛鋳鉄（ＦＣＤ鋳鉄）であってもよいし、その他の鋳鉄であってもよい。
【００４８】
また、軸部摺動部においては、図１Ｂに示す主軸摺動部のように、主軸受１１４の長さＬと主軸受１１４の内径Ｄとの比率Ｌ／Ｄが０．１０〜１．２０の範囲内であることが好ましい。図示しないが偏心軸摺動部においても同様である。Ｌ／Ｄを小さくすることで摺動部における摺動ロスを低減することができるものの、あまりＬ／Ｄを小さくすると、摺動面において潤滑油１０３の油膜を形成しにくくなる。特に、本開示では、潤滑油１０３として、より一層低粘度のものを用いているため、Ｌ／Ｄが小さくなれば潤滑油１０３による潤滑効果が十分に得られなくなる恐れがある。
【００４９】
これに対しては、本開示では、冷媒圧縮機１００の軸部摺動部において、後述する酸化被膜等のように、軸受部と同等かそれ以上の硬度を有する表面処理を用いることで、Ｌ／Ｄが前記の範囲内であり潤滑油１０３が低粘度であっても良好な潤滑効果を実現することができる。それゆえ、軸部摺動部の信頼性をさらに一層向上することができる。なお、Ｌ／Ｄの上限は１．２０以下であればよいが、Ｌ／Ｄの上限は０．４５以下にすることが可能である。それゆえ、Ｌ／Ｄのより好ましい範囲としては、０．１０〜０．４５の範囲内を挙げることができる。
【００５０】
ここで、後述する酸化被膜等のような高硬度の表面処理を評価する観点から、本開示における硬さの計測方法について説明する。
【００５１】
軸部の表面処理（後述する酸化被膜等）または軸受部の表面の硬さ（計測対象の硬さ）の計測には、シエンタ・オミクロン株式会社製のナノインデンテーション装置（トライボインデンター）を用いることができる。具体的な硬さの計測方法としては、圧子を押し込み一定時間維持させた後、少しだけ除荷し、次に前よりも高い荷重で押し込むというステップを１５回、最大１Ｎまで負荷−除荷試験を繰り返す。これにより、計測対象の硬さ、並びに、計測対象の深さ方向の硬さ分を計測することができる。
【００５２】
また、軸部摺動部のうち軸受部のビッカース硬さの計測について説明すると、シリンダーブロック１１２の主軸受１１４または連結手段１１７の偏心軸受１１９の内周面の一部をファインカッターで切り出して計測用試料とする。そして、荷重０．５ｋｇｆの条件でこの計測用試料のビッカース硬さを計測すればよい。
【００５３】
本実施の形態１においては、これらの計測方法の結果から、軸部（クランクシャフト１０８の主軸１０９および偏心軸１１０の少なくとも一方）の表面処理は、相手摺動部材である軸受部（主軸受１１４および偏心軸受１１９の少なくとも一方）に比べて同等またはそれ以上の硬さを有していることがわかる。
【００５４】
ここで、本開示における硬さとは、物質または材料の特に表面または表面近傍の機械的性質の一つであり、材料が異物によって変形または傷を与えられようとするときの、物体の変形し難さ、物体の傷つきにくさであると定義することができる。硬さには、さまざまな測定手段（定義）と、それに対応する値（硬さの尺度）が存在する。
【００５５】
摺動部材同士が金属または非鉄金属であれば、同じ押し込み硬さ試験法（例えば、先に挙げたナノインデンターテーション法、ビッカース硬さ法、ロックウェル硬さ法等）を用いて、摺動部材の表面の被膜が相手摺動部材よりも硬いか判断すればよい。
【００５６】
また、摺動部材の表面に樹脂膜またはリン酸塩被膜等が形成されている場合には、押し込み方試験法の適用が困難である。そこで、例えば、リング・オン・ディスク方式の摩耗試験で判断することができる。評価方法の一例としては、ディスク表面に被膜を形成し、荷重１０００Ｎ、回転速度１ｍ／ｓ、油中に浸漬した状態で１時間程度運転させて、摺動面の状態を観察する方法を挙げることができる。結果的に、リングと被膜を設けたディスクのうち、相対的に大きく摩耗した方について硬さが低いと判断してもよい。
【００５７】
［酸化被膜の構成］
次に、本開示に係る軸部摺動部において、軸部（主軸１０９および／または偏心軸１１０）の表面に施される表面処理の特に代表的な一例である酸化被膜の具体的な構成例について、図２Ａ〜図２Ｃおよび図３Ａ，図３Ｂを参照して具体的に説明する。
【００５８】
図２Ａは、代表的な酸化被膜１６０の構成例を示すＳＥＭ（走査型電子顕微鏡）画像であり、図２Ｂは、他の代表的な酸化被膜１７０Ａの構成を示すＴＥＭ（透過型電子顕微鏡）画像であり、図２Ｃは、他の代表的な酸化被膜１７０Ｂの構成を示すＴＥＭ（透過型電子顕微鏡）画像である。また、図３Ａは、他の代表的な酸化被膜１８０Ａの代表的な構成を示すＴＥＭ（透過型電子顕微鏡）画像であり、図３Ｂは、他の代表的な酸化被膜１８０Ｂの他の構成を示すＳＩＭ（走査型イオン顕微鏡）画像である。
【００５９】
本開示において、軸部の表面に施される高硬度の表面処理の代表的な一例である酸化被膜は、基材が鉄系材料であり、この鉄系材料の表面を酸化することにより形成されるものであればよいが、好ましくは、最表面に三酸化二鉄（Ｆｅ2Ｏ3）を含有する部分、および、少なくとも微結晶で構成される部分の少なくともいずれかを含む構成を挙げることができる。このような好ましい構成の酸化被膜として、図２Ａ〜図３Ｂにそれぞれ示す酸化被膜１６０，１７０Ａ，１７０Ｂ，１８０Ａまたは１８０Ｂを挙げることができる。
【００６０】
（酸化被膜の構成例１）
まず、図２Ａに示す酸化被膜１６０について説明すると、この酸化被膜１６０は、最表面側に、三酸化二鉄（Ｆｅ2Ｏ3）を含有する部分を含むとともに、基材１５０側に、当該基材１５０よりもケイ素（Ｓｉ）が多く含有されるケイ素含有部分を含む構成である。
【００６１】
この酸化被膜１６０は、ケイ素含有部分よりも表面側に位置し、その周囲よりも部分的にケイ素（Ｓｉ）の含有量が多い、スポット状ケイ素含有部分を含んでもよい。また、この酸化被膜１６０は、最表面から順に、最も多く占める成分が三酸化二鉄（Ｆｅ2Ｏ3）である部分と、最も多く占める成分が四酸化三鉄（Ｆｅ3Ｏ4）である部分と、で少なくとも構成されてもよい。
【００６２】
さらに、この酸化被膜１６０は、最表面から順に、最も多く占める成分が三酸化二鉄（Ｆｅ2Ｏ3）である部分と、最も多く占める成分が四酸化三鉄（Ｆｅ3Ｏ4）である部分と、最も多く占める成分が酸化鉄（ＦｅＯ）である部分と、で少なくとも構成されてもよい。
【００６３】
図２Ａを参照して酸化被膜１６０について具体的に説明する。この酸化被膜１６０は、本実施の形態１では、球状黒鉛鋳鉄（ＦＣＤ鋳鉄）からなる基材１５０の上（図２Ａでは基材１５０の右側）に形成されている。
【００６４】
この酸化被膜１６０をエネルギー分散型Ｘ線分光法（ＥＤＳ）で分析したところ、具体的な結果は図示しないが、鉄（Ｆｅ）の強度比は、基材１５０よりも酸化被膜１６０の方が小さく、さらに酸化被膜１６０の内部でやや増加に転じる傾向を示す。また、酸素（Ｏ）の強度比は、基材１５０よりも酸化被膜１６０中で顕著に高い。さらに、ケイ素（Ｓｉ）の強度比は、基材１５０よりも酸化被膜１６０の基材１５０側が高い。また、酸化被膜１６０の内部では、ケイ素（Ｓｉ）の強度比は一気に減少し、最表面側では、ほとんど検出限界以下に転じる。
【００６５】
これは、基材１５０の表面に酸化被膜１６０を形成する際に、酸化反応の初期には、基材１５０側の界面近傍には、例えば、ファイアライト（Ｆｅ2ＳｉＯ4）といったような鉄およびケイ素の酸化物が形成される。この酸化物は、いわゆる鉄拡散バリヤ機能を発揮し、酸化反応の進行に伴い、基材１５０の表面に鉄が不足したような状態を作り出すと考えられる。これにより、酸化反応の進行により酸素の内方拡散を助長させていると推察される。
【００６６】
その結果として、酸化反応の初期に形成された酸化鉄（ＦｅＯ）の酸化が加速されるので、酸化被膜１６０には、三酸化二鉄（Ｆｅ2Ｏ3）および／または四酸化三鉄（Ｆｅ3Ｏ4）といった、耐摩耗性に寄与する結晶構造が生成されたと考えられる。
【００６７】
ここで、図２Ａに示す酸化被膜１６０では、最表面（摺動面）から順に、最も多く占める成分が三酸化二鉄（Ｆｅ2Ｏ3）である部分（便宜上、三酸化二鉄（Ｆｅ2Ｏ3）すなわち「酸化鉄（ＩＩＩ）」の名称に基づいて「ＩＩＩ部分」と称する。）と、最も多く占める成分が四酸化三鉄（Ｆｅ3Ｏ4）である部分（便宜上、四酸化三鉄（Ｆｅ3Ｏ4）すなわち「酸化鉄（ＩＩＩ）鉄（ＩＩ）」の名称に基づいて「ＩＩ，ＩＩＩ部分」と称する。）と、で少なくとも構成されていればよい（被膜構成１）。
【００６８】
あるいは、図２Ａに示す酸化被膜１６０では、最表面（摺動面）から順に、最も多く占める成分が三酸化二鉄（Ｆｅ2Ｏ3）であるＩＩＩ部分と、最も多く占める成分が四酸化三鉄（Ｆｅ3Ｏ4）であるＩＩ，ＩＩＩ部分と、最も多く占める成分が酸化鉄（ＦｅＯ）である部分（便宜上、酸化鉄（ＦｅＯ）すなわち「酸化鉄（ＩＩ）」の名称に基づいて「ＩＩ部分」と称する。）と、で少なくとも構成されてもよい（被膜構成２）。
【００６９】
酸化被膜１６０における被膜構成１および被膜構成２のいずれも、最表面のＩＩＩ部分では、三酸化二鉄（Ｆｅ2Ｏ3）を主成分としており、その下方には、四酸化三鉄（Ｆｅ3Ｏ4）を主成分とするＩＩ，ＩＩＩ部分が位置する。四酸化二鉄（Ｆｅ3Ｏ4）は、三酸化二鉄（Ｆｅ2Ｏ3）よりも結晶構造上より強い立方晶であるので、ＩＩＩ部分は、下層のＩＩ，ＩＩＩ部分により支えられることになる。
【００７０】
さらに、酸化被膜１６０の被膜構成２では、ＩＩ，ＩＩＩ部分の下方に、酸化鉄（ＦｅＯ）を主成分とするＩＩ部分が位置する。酸化鉄（ＦｅＯ）は、基材１５０の表面の界面に結晶構造を有しないアモルファス状で存在するので、結晶粒界または格子欠陥のような弱い構造の存在を十分に抑制することができる。そのため、摺動部材が摺動するときに、負荷に対する酸化被膜１６０の耐力が向上する。その結果、酸化被膜１６０の剥離の抑制、並びに、基材１５０に対する酸化被膜１６０の密着力の向上に寄与している可能性が考えられる。
【００７１】
ここで、ＩＩ，ＩＩＩ部分は、ケイ素（Ｓｉ）の含有量を基準として、表面側の含有量の少ない部分と、基材１５０側の含有量の少ない部分と、に区分することができる。ケイ素（Ｓｉ）の含有量が少ない上側の部分を、便宜上「ＩＩ，ＩＩＩ部分ａ」と称し、ケイ素（Ｓｉ）の含有量が多い下側の部分を、便宜上「ＩＩ，ＩＩＩ部分ｂ」と称する。ＩＩ，ＩＩＩ部分ａとＩＩ，ＩＩＩ部分ｂとの界面は、前述したＥＤＳ分析において、酸化被膜１６０の内部でケイ素（Ｓｉ）の強度比が一気に減少に転ずる箇所に一致する。
【００７２】
また図示しないが、酸化被膜１６０において基材１５０側に位置する部分（ＩＩ，ＩＩＩ部分、または、ＩＩ，ＩＩＩ部分およびＩＩ部分）は、基材１５０よりもケイ素（Ｓｉ）が多く含有されるケイ素含有部分となっている。さらに、酸化被膜１６０において、ケイ素含有部分よりも表面側となる部位（ＩＩ，ＩＩＩ部分およびＩＩＩ部分の少なくともいずれか）には、図示しないが、周囲の組成物に比較して部分的にケイ素（Ｓｉ）の含有量が多いスポット状ケイ素含有部分を含んでいる。このスポット状ケイ素含有部分は、例えばＴＥＭ（透過型電子顕微鏡）観察等では白色のスポットとして観察されるので「白色部」ということもできる。この「白色部」では、ケイ素（Ｓｉ）の濃度または強度の上昇が見られる。
【００７３】
特に、ＩＩ，ＩＩＩ部分のうち上側のＩＩ，ＩＩＩ部分ａでは、下側のＩＩ，ＩＩＩ部分ｂ（ケイ素含有部分）に比べて、ケイ素（Ｓｉ）の含有量が低いが、その内部には、「白色部」すなわちスポット状ケイ素含有部分を含んでいる、同様に、図２Ａに例示する酸化被膜１６０では、最表面側のＩＩＩ部分には、ほとんどケイ素（Ｓｉ）を含まないが、諸条件の調整により、ＩＩＩ部分中にも「白色部」すなわちスポット状ケイ素含有部分を存在させることができる。
【００７４】
スポット状ケイ素含有部分には、例えば、二酸化ケイ素（ＳｉＯ2 ）および／またはファイヤライト（Ｆｅ2ＳｉＯ4）等といった構造の異なるケイ素（Ｓｉ）化合物が存在している。さらに、「白色部」には、ケイ素（Ｓｉ）化合物ではなく、ケイ素（Ｓｉ）が固溶した状態で存在（ケイ素（Ｓｉ）が単体で存在）している場合もある。それゆえ、ＩＩＩ部分および／またはＩＩ，ＩＩＩ部分ａには、スポット状ケイ素含有部分として、ケイ素（Ｓｉ）化合物を含む部分が存在するだけでなく、ケイ素（Ｓｉ）固溶部も存在している場合がある。
【００７５】
ここで、酸化被膜１６０においては、少なくとも、基材１５０側に層状のケイ素含有部分（ＩＩ，ＩＩＩ部分の一部、ＩＩ部分等）を有していればよく、好ましくは、ケイ素含有部分よりも表面側となる位置に、周囲よりもケイ素（Ｓｉ）の含有量が多いスポット状ケイ素含有部分を有していればよい。ただし、酸化被膜１６０の具体的な構成としては、前記の通り、ＩＩＩ部分およびＩＩ，ＩＩＩ部分を含む被膜構成１、あるいは、ＩＩＩ部分、ＩＩ，ＩＩＩ部分およびＩＩ部分を含む被膜構成２が挙げられるが、酸化被膜１６０の構成はこれらに限定されない。
【００７６】
好ましい一例として、酸化被膜１６０は、前述したように、最表面からＩＩＩ部分、ＩＩ，ＩＩＩ部分ａ、およびＩＩ，ＩＩＩ部分ｂ（並びにＩＩ部分）の順で積層されている構成を挙げることができるが、酸化被膜１６０は、これら３層または４層構成に限定されない。これら以外の他の層を含んでもよいし、一部の層を含まない構成であってもよいし、一部の層が入れ替わる構成であってもよい。このように、酸化被膜１６０において、他の層を含む構成、一部の層を含まない構成、あるいは、各層の積層順が異なる構成は、後述する諸条件を調整することにより容易に実現することができる。
【００７７】
（酸化被膜の構成例２）
次に、図２Ｂに示す酸化被膜１７０Ａまたは図２Ｃに示す酸化被膜１７０Ｂについて説明すると、これら酸化被膜１７０Ａ，１７０Ｂは、最も多く占める成分が三酸化二鉄（Ｆｅ2Ｏ3）である組成Ａ部分と、最も多く占める成分が四酸化三鉄（Ｆｅ3Ｏ4）であり、かつ、ケイ素（Ｓｉ）化合物を含む組成Ｂ部分と、最も多く占める成分が四酸化三鉄（Ｆｅ3Ｏ4）であり、かつ、組成Ｂ部分よりもケイ素の含有量が多い組成Ｃ部分と、を含む構成である。
【００７８】
これら酸化被膜１７０Ａ，１７０Ｂは、さらに、図２Ｂまたは図２Ｃに示すように、最表面から順に、組成Ａ部分である最外部分１７１，１７５、組成Ｂ部分である中間部分１７２，１７６、および、組成Ｃ部分である内部分１７３，１７７から少なくとも構成されてもよい。
【００７９】
これら酸化被膜１７０Ａ，１７０Ｂにおいては、ケイ素（Ｓｉ）化合物は、組成Ａ部分にも含まれる構成であってもよく、このケイ素（Ｓｉ）化合物は特に限定されないものの、二酸化ケイ素（ＳｉＯ2 ）もしくはファイヤライト（Ｆｅ2ＳｉＯ4）の少なくとも一方を挙げることができる。
【００８０】
まず、図２Ｂに示す酸化被膜１７０Ａについて具体的に説明する。図２Ｂに示すように、酸化被膜１７０Ａは、例えば、ねずみ鋳鉄（ＦＣ鋳鉄）からなる基材１５０の上（図２Ｂでは基材１５０の右側）に形成されている。この酸化被膜１７０Ａは、前述したように、最表面から、最外部分１７１（第１層）、中間部分１７２（第２層）、および内部分１７３（第３層）の三部分構造（三層構造）になっていることが明確に確認される。また、第２層である中間部分１７２には、部分的に白色部１７４が存在することが確認される。
【００８１】
また、この酸化被膜１７０Ａについて、前述した酸化被膜１６０と同様にＥＤＳ分析したところ、具体的な結果は図示しないが、酸化被膜１７０Ａの最外部分１７１から内部分１７３まで全体に亘って鉄（Ｆｅ）および酸素（Ｏ）の各元素が存在する。しかしながら、最外部分１７１には、ケイ素（Ｓｉ）はほとんど存在していないか存在量が少ない。また、中間部分１７２の一部と、内部分１７３のほとんどの部位では、ケイ素（Ｓｉ）が存在している。
【００８２】
さらに、中間部分１７２に含まれる白色部１７４には、鉄（Ｆｅ）と結合せずケイ素（Ｓｉ）に結合する酸素（Ｏ）が存在するとともに、鉄（Ｆｅ）およびケイ素（Ｓｉ）のいずれにも結合する酸素（Ｏ）が存在する。したがって、白色部１７４には、二酸化ケイ素（ＳｉＯ2 ）およびファイヤライト（Ｆｅ2ＳｉＯ4）等のように、構造の異なる複数種類のケイ素（Ｓｉ）化合物が存在している。
【００８３】
次に、図２Ｃに示す酸化被膜１７０Ｂについて具体的に説明する。図２Ｃに示すように、酸化被膜１７０Ｂは、図示しない基材１５０の上に形成されており、酸化被膜１７０Ａと同様に、最表面から、最外部分１７５（第１層）、中間部分１７６（第２層）、および内部分１７７（第３層）の三部分構造（三層構造）になっていることが明確に確認される。
【００８４】
最外部分１７５は、酸化被膜１７０Ａの最外部分１７１と同様に組成Ａ部分であり、最も多く占める成分が三酸化二鉄（Ｆｅ2Ｏ3）である部分である。中間部分１７６は、酸化被膜１７０Ａの中間部分１７２と同様に組成Ｂ部分であり、最も多く占める成分が四酸化三鉄（Ｆｅ3Ｏ4）であり、かつ、ケイ素（Ｓｉ）化合物を含む部分である。内部分１７７は、酸化被膜１７０Ａにおける内部分１７３と同様に、最も多く占める成分が四酸化三鉄（Ｆｅ3Ｏ4）であり、かつ、組成Ｂ部分よりもケイ素の含有量が多い、組成Ｃ部分である。
【００８５】
また、酸化被膜１７０Ｂにおいて、特にケイ素（Ｓｉ）についてＥＤＳ分析したところ、具体的な結果は図示しないが、基材１５０ではケイ素（Ｓｉ）の濃度が高く、酸化被膜１７０Ｂのうち基材１５０側である内部分１７７でもケイ素（Ｓｉ）の濃度が高い。これに対して、内部分１７７と中間部分１７６との界面では、ケイ素（Ｓｉ）の濃度が一気に低下する。
【００８６】
ここで、図２Ｃには明確に図示されないが、中間部分１７６には、酸化被膜１７０Ａの中間部分１７２と同様に白色部１７４が存在している。この白色部１７４に相当する一部の箇所では、ＥＤＳ分析ではケイ素（Ｓｉ）の濃度の上昇が見られる。さらに、酸化被膜１７０Ａの最外部分１７１には、ケイ素（Ｓｉ）はほとんど確認されなかったが、酸化被膜１７０Ｂの最外部分１７５には白色部１７４の存在が確認され、この白色部１７４に相当する一部の箇所では、ケイ素（Ｓｉ）の濃度上昇が見られる。また、酸化被膜１７０Ｂについて、電子線エネルギー損失分光法（ＥＥＳＬ）によりケイ素（Ｓｉ）の存在を分析すると、図示しないが、酸化被膜１７０Ｂのいずれの箇所においても、酸素（Ｏ）と結合するケイ素（Ｓｉ）が存在することが確認される。
【００８７】
つまり、図２Ｃに示す酸化被膜１７０Ｂは、基本的には、図２Ｂに示す酸化被膜１７０Ａと同様の構成を有するが、内部分１７７および中間部分１７６だけでなく、最外部分１７５にも、二酸化ケイ素（ＳｉＯ２）等のケイ素（Ｓｉ）化合物が存在している点で異なっている。
【００８８】
なお、図２Ｂに示す酸化被膜１７０Ａまたは図２Ｃに示す酸化被膜１７０Ｂは、前述したように、最表面から順に、組成Ａ部分である最外部分１７１または最外部分１７５、組成Ｂ部分である中間部分１７２または中間部分１７６、および、組成Ｃ部分である内部分１７３または内部分１７７から少なくとも構成されている。しかしながら、これら酸化被膜１７０Ａ，１７０Ｂの構成はこの三層構造に限定されない。
【００８９】
酸化被膜１７０Ａ，１７０Ｂは、前述した組成Ａ部分、組成Ｂ部分、および組成Ｃ部分を含む構成であればよいので、これら以外の組成となる部分を含んでもよいことは言うまでもない。また、酸化被膜１７０Ａ，１７０Ｂは、最表面から組成Ａ部分、組成Ｂ部分、および組成Ｃ部分の順で積層されている構成に限定されない。例えば、酸化被膜１７０Ａ，１７０Ｂの他の構成としては、最表面から組成Ｂ部分、組成Ａ部分、および組成Ｃ部分の順で積層される構成が挙げられる。このように、他の部分を含む構成、あるいは、各部分の積層順が異なる構成は、後述する諸条件を調整することにより容易に実現することができる。
【００９０】
（酸化被膜の構成例３）
次に、図３Ａに示す酸化被膜１８０Ａまたは図３Ｂに示す酸化被膜１８０Ｂについて説明すると、これら酸化被膜１８０Ａ，１８０Ｂは、少なくとも微結晶からなる第一の部分１８１と、柱状組織を含有する第二の部分１８２、および／または、層状組織を含有する第三の部分１８３と、を含む構成である。
【００９１】
これら酸化被膜１８０Ａ，１８０Ｂの好ましい一例としては、最表面に位置する第一の部分１８１、当該第一の部分１８１の下方に位置する第二の部分１８２、さらに、当該第二の部分１８２の下方に位置する第三の部分１８３から少なくとも構成されているものを挙げることができる。
【００９２】
第一の部分１８１の結晶粒径は、第二の部分１８２のそれよりも小さい構成であってもよい。第一の部分１８１を構成する微結晶の結晶粒径は特に限定されないが、０．００１〜１μｍの範囲内を挙げることができる。
【００９３】
また、図３Ａに示すように、酸化被膜１８０Ａにおいては、第一の部分１８１は実質的に単一の部分で構成されているが、第一の部分１８１の構成はこれに限定されず、図３Ｂに示す酸化被膜１８０Ｂのように、第一の部分１８１は、少なくとも、互いに結晶密度の異なる第一ａの部分１８１ａおよび第一ｂの部分１８１ｂから構成されてもよい。これら第一ａの部分１８１ａおよび第一ｂの部分１８１ｂの具体的な構成は特に限定されないが、第一ａの部分１８１ａは表面側に位置し、第一ｂの部分１８１ｂは、当該第一ａの部分１８１ａの下方に位置するとともに、当該第一ａの部分１８１ａの結晶密度は、第一ｂの部分１８１ｂの結晶密度よりも小さい構成であってもよい。
【００９４】
また、第一の部分１８１〜第三の部分１８３の具体的構成も特に限定されないが、第一の部分１８１が第一ａの部分１８１ａを含む場合には、第一ａの部分１８１ａは、アスペクト比が１から１０００の範囲内となる縦長の針状組織を含有してもよい。また、第二の部分１８２は、アスペクト比が１から２０の範囲内となる縦長の結晶組織を含有してもよい。また、第三の部分１８３は、アスペクト比が０．０１から１の範囲内となる横長の結晶組織を含有してもよい。
【００９５】
まず、図３Ａに示す酸化被膜１８０Ａについて具体的に説明する。図３Ａに示すように、酸化被膜１８０Ａは、最表面から、微結晶からなる第一の部分１８１、その下に縦長の柱状組織を含有する第二の部分１８２、さらにその下方に横長の層状組織を含有する第三の部分１８３から少なくとも構成されており、第三の部分１８３の下方が基材１５０となっている。
【００９６】
この酸化被膜１８０Ａにおいては、第二の部分１８２の下方には第三の部分１８３が位置する。この第三の部分１８３は、縦方向の径が数十ｎｍ以下、横方向の径が数百ｎｍ程度の組織で構成されている。この組織の縦方向の径を横方向の径で除したアスペクト比は、０．０１から０．１の範囲となるので、この組織は横方向に長いものである。それゆえ、第三の部分１８３は、アスペクト比の小さい「横長」の層状組織が形成されていることが分かる。
【００９７】
第三の部分１８３には基材１５０の組織であるセメンタイトが確認される。これに対して、第一の部分１８１および第二の部分１８２には、セメンタイトは確認されない。それゆえ、第三の部分１８３は、基材１５０の酸化処理により、基材１５０に酸素が拡散されることにより形成されると推測される。これに対して、第一の部分１８１および第二の部分１８２は、基材１５０の表面に酸化物が成長することにより形成されると推測される。
【００９８】
ここで、酸化被膜１８０Ａは（あるいは図３Ｂに示す酸化被膜１８０Ｂも）、第一の部分１８１と、第二の部分１８２および第三の部分１８３の少なくとも一方を含む構成であればよい。つまり、酸化被膜１８０Ａ，１８０Ｂは、後述する諸条件を調整することにより、第一の部分１８１および第二の部分１８２の２層を含む構成であるか、第一の部分１８１および第三の部分１８３の２層を含む構成となり得る。また、後述する諸条件を調整することにより、酸化被膜１８０Ａ（または酸化被膜１８０Ｂ）は、前述したように、第一の部分１８１、第二の部分１８２および第三の部分１８３の３層を含む構成となる。
【００９９】
特に、酸化被膜１８０Ａの代表的な構成としては、図３Ａに示すように、最表面から順に、第一の部分１８１、第二の部分１８２および第三の部分１８３となる３層構造を挙げることができるが、これら以外の部分を含んでもよいし、これら部分の積層順も諸条件の調整により適宜設定することができる。
【０１００】
ここで、第一の部分１８１は、微結晶からなる組織で構成されるが、第一の部分１８１には、これは微結晶以外の組織等を全く含まないという意味ではない。本開示においては、第一の部分１８１は、実質的に微結晶からなる構成であり、「不純物」の範囲内で他の組織等を含んでもよい。したがって、第一の部分１８１は、少なくとも微結晶からなる構成、言い換えれば、微結晶を主たる組織とする構成であればよく、他の組織を含んでもよい。
【０１０１】
また、第二の部分１８２は、柱状組織を含有していればよく、他の組織を含有してもよいし、実質的に柱状組織から構成されてもよい。同様に、第三の部分１８３は、層状組織を含有していればよく、他の組織を含有してもよいし、実質的に層状組織から構成されてもよい。第一の部分１８１、第二の部分１８２および第三の部分１８３は、基材１５０の表面に酸化被膜１８０Ａ（または酸化被膜１８０Ｂ）として構成されることで、軸受部に比べて同等またはそれ以上の硬さを発揮できるものであればよいので、これら部分に必須の組織以外の組織を含んでもよいことは言うまでもない。
【０１０２】
酸化被膜１８０Ａにおいては、第一の部分１８１は、ナノレベルの微結晶が敷き詰められたような組織であればよく、微結晶の粒径の上限は１００ｎｍ以下に限定されない。例えば、微結晶の粒径は、０．００１μｍ（１ｎｍ）〜１μｍ（１０００ｎｍ）の範囲内であればよい。
【０１０３】
同様に、酸化被膜１８０Ａにおいては、第二の部分１８２は、アスペクト比の大きい「縦長」の柱状組織が同じ方向に無数に形成されている構成であればよく、柱状組織のアスペクト比は３〜１０の範囲内に限定されない。例えば、柱状組織のアスペクト比は、１〜２０の範囲内であればよい。
【０１０４】
同様に、酸化被膜１８０Ａにおいては、第三の部分１８３は、アスペクト比の小さい「横長」の層状組織が形成されている構成であればよく、層状組織のアスペクト比は、０．０１〜０．１の範囲内に限定されない。例えば、層状組織のアスペクト比は、０．０１〜１の範囲内であればよい。
【０１０５】
なお、第一の部分１８１の微結晶の粒径、第二の部分１８２の柱状組織のアスペクト比、および第三の部分１８３の層状組織のアスペクト比は、後述する諸条件を適宜設定することで、好適な範囲内に設定することができる。
【０１０６】
次に、図３Ｂに示す酸化被膜１８０Ｂについて具体的に説明する。図３Ｂに示すように、酸化被膜１８０Ｂは、最表面から、微結晶からなる第一の部分１８１、その下に縦長の柱状組織を含有する第二の部分１８２、さらにその下方に横長の層状組織を含有する第三の部分１８３から少なくとも構成されており、第三の部分１８３の下方が基材１５０となっている。ここで、第一の部分１８１は、図３Ａに示す酸化被膜１８０Ａとは異なり、結晶密度が異なる第一ａの部分１８１ａおよび第一ｂの部分１８１ｂに区分することが可能となっている。
【０１０７】
また、酸化被膜１８０Ｂにおいては、最表面に形成される第一の部分１８１は、酸化被膜１８０Ａの第一の部分１８１と同様に、粒径１００ｎｍ以下の微結晶が敷き詰められたような組織で構成されている。ここで、酸化被膜１８０Ｂにおける第一の部分１８１は、実質的に微結晶からなる構成である、という点で、酸化被膜１８０Ａにおける第一の部分１８１と同様に「単一層」と見なすことができる。しかしながら、微結晶の密度を基準として見れば、最表面側の第一ａの部分１８１ａと、基材１５０（第二の部分１８２）側の第一ｂの部分１８１ｂとに区分することができる。第一ａの部分１８１ａは、その下の第一ｂの部分１８１ｂに比べて結晶密度が小さい（低密度である）。
【０１０８】
具体的には、図３Ｂに示すように、第一ａの部分１８１ａは、少なくとも微結晶からなるとともに、所々に空隙部（図３Ｂにおいて黒っぽく見える部分）を有する。また、第一ａの部分１８１ａは、短径側の長さが１００ｎｍ以下で、かつ、アスペクト比が１から１０の範囲内となる縦長の針状組織を含有している。これに対して、第一ａの部分１８１ａの下方の第一ｂの部分１８１ｂには、空隙部も針状組織もあまり含有されていない。第一ｂの部分１８１ｂは、ナノレベルの微結晶が敷き詰められたような組織となっている。
【０１０９】
また、酸化被膜１８０Ｂにおいては、第一ｂの部分１８１ｂの下方には第二の部分１８２が位置する。この第二の部分１８２は、縦方向の径が５００ｎｍから１μｍ程度、横方向の径が１００ｎｍから１５０ｎｍ程度の組織で構成されている。この組織の縦方向の径を横方向の径で除したアスペクト比は、約３から１０の範囲となるので、この組織は縦方向に長いものである。それゆえ、第二の部分１８２は、アスペクト比の大きい「縦長」の柱状組織が同じ方向に無数に形成されていることになる。
【０１１０】
また、酸化被膜１８０Ｂにおいては、第二の部分１８２の下方には第三の部分１８３が位置する。この第三の部分１８３は、縦方向の径が数十ｎｍ以下、横方向の径が数百ｎｍ程度の組織で構成されている。この組織の縦方向の径を横方向の径で除したアスペクト比は、０．０１から０．１の範囲となるので、この組織は横方向に長いものである。それゆえ、第三の部分１８３は、アスペクト比の小さい「横長」の層状組織が形成されていることになる。
【０１１１】
酸化被膜１８０Ｂにおいては、第一の部分１８１（第一ａの部分１８１ａおよび第一ｂの部分１８１ｂ）は、ナノレベルの微結晶が敷き詰められたような組織であればよく、微結晶の粒径の上限は１００ｎｍ以下に限定されない。酸化被膜１８０Ａにおける第一の部分１８１と同様に、微結晶の粒径は、例えば、０．００１μｍ（１ｎｍ）〜１μｍ（１０００ｎｍ）の範囲内であればよい。
【０１１２】
また、第一ａの部分１８１ａにおいては、空隙部の占める割合は１０％以上であることが望ましい。これにより、摺動面に油膜を形成させやすくする（摺動面の「保油性」を高める）ことができるとともに、相手攻撃性をより良好に抑制することができる。これに対して、第一ｂの部分１８１ｂにおいては、空隙部の占める割合は１０％未満であることが望ましい。空隙部の占める割合が大きすぎると、第一ａの部分１８１ａとの対比にもよるが、組織の緻密性（機械的強度）が十分に向上されず、第一ａの部分１８１ａを良好に支持できなくなる恐れがある。
【０１１３】
このような理由から、第一の部分１８１においては、第一ａの部分１８１ａおよび第一ｂの部分１８１ｂを区分する際の境界値（もしくは閾値）として、例えば、空隙部の体積占有率（例えば１０％）を用いることができる。
【０１１４】
また、第一ａの部分１８１ａは、微結晶だけでなく縦長の針状組織も含有しているが、この針状組織のアスペクト比は特に限定されない。酸化被膜１８０Ｂでは、針状組織は、短径側の長さが１００ｎｍ以下で、アスペクト比が１から１０の範囲内であるが、アスペクト比は１から１０００の範囲内であってもよい。
【０１１５】
このような酸化被膜１６０〜１８０Ｂのいずれにおいても、その膜厚は特に限定されないが、例えば、１〜５μｍの範囲内を挙げることができる。また、前述した酸化被膜１６０〜１８０Ｂのいずれにおいても、基材１５０としては公知の鉄系材料を好適に用いることができるが、酸化被膜１６０〜１８０Ｂの種類によっては、基材１５０である鉄系材料は、ケイ素を０．５〜１０％の範囲内で含有するものであってもよい。
【０１１６】
また、本開示で表面処理として用いられる酸化被膜１６０〜１８０Ｂは、前述した構成例１（酸化被膜１６０）、構成例２（酸化被膜１７０Ａ，１７０Ｂ）、または構成例３（酸化被膜１８０Ａ，１８０Ｂ）に限定されるものではなく、他の構成を有する酸化被膜であってもよいことは言うまでもない。さらに、前述した各構成例の酸化被膜１６０〜１８０Ｂにおいては、各部分または層等の具体的構成、積層順、厚さ等のバリエーションについては、前述したように、諸条件を適宜調整することで実現可能である。ここで、このような諸条件は特に限定されないが、代表的には、酸化被膜１６０〜１８０Ｂの製造方法（形成方法）が挙げられる。
【０１１７】
酸化被膜１６０〜１８０Ｂの製造方法は、公知の鉄系材料の酸化方法を好適に用いることができ、特に限定されない。基材１５０である鉄系材料の種類、その表面状態（前述した研磨仕上げ等）、求める酸化被膜１６０〜１８０Ｂの物性等の諸条件に応じて、製造条件等については適宜設定することができる。本開示では、炭酸ガス（二酸化炭素ガス）等の公知の酸化性ガスおよび公知の酸化設備を用いて、数百℃の範囲内、例えば４００〜８００℃の範囲内で基材１５０であるねずみ鋳鉄を酸化することにより、基材１５０の表面に前述した酸化被膜１６０〜１８０Ｂを形成することができる。
【０１１８】
また、他の諸条件としては、基材１５０の具体的な材質（前述した鋳鉄、鋼材、焼結材等）、基材１５０に含まれる成分（例えば鋳鉄であればケイ素（Ｓｉ）の含有量、あるいは、他の鉄系材料であれば、炭素（Ｃ）または合金成分の含有量等）、酸化被膜１６０〜１８０Ｂを形成する前の基材１５０の表面状態（例えば、事前の表面処理等）等を挙げることができるが、特に限定されない。
【０１１９】
［潤滑油の構成］
次に、密閉容器１０１内に貯留されている潤滑油１０３のより具体的な構成について、図４を参照して具体的に説明する。図４は、潤滑油１０３に添加することができる極圧添加剤の添加量と、冷媒圧縮機１００の軸部摺動部のうち主軸摺動部（主軸１０９および主軸受１１４）の摩耗量との関係を示すグラフである。
【０１２０】
前述したように、本開示に係る冷媒圧縮機１００においては、前述したように、（１）潤滑油１０３がＶＧ０〜ＶＧ５の範囲内の低粘度のものを用いるとともに、（２）軸部の表面に対して、軸受部と同等以上の硬度を有する表面処理を施す（好ましい一例として前述した酸化被膜１６０〜１８０Ｂを形成する）ことにより、軸部摺動部の摩耗を良好に抑制し、冷媒圧縮機１００の信頼性をより一層良好なものとすることができる。
【０１２１】
さらに、本開示に係る冷媒圧縮機１００においては、前記（１）および（２）の構成に加えて、前述したように、（３）軸受部の長さＬと軸受部の内径Ｄとの比率Ｌ／Ｄが０．１０〜１．２０の範囲内に設定することで、軸部摺動部の摩耗をより一層良好に抑制し、冷媒圧縮機１００の信頼性をさらに一層良好なものとすることができる。
【０１２２】
また、本開示に係る冷媒圧縮機１００においては、少なくとも前記（１）および（２）の構成、好ましくは（３）の構成に加えて、（４）潤滑油１０３として用いられる潤滑油組成物の組成を調整する（特に、後述する極圧添加剤および／または油性剤を添加する）ことで、軸部摺動部の摩耗をさらに一層良好に抑制することができ、冷媒圧縮機１００の信頼性を特に良好なものとすることができる。
【０１２３】
潤滑油１０３として用いられる潤滑油組成物は、前述した構成（１）すなわちＶＧ０〜ＶＧ５の範囲内の低粘度を満たす油状物質を主成分として含んでいればよいが、好ましい油状物質としては、鉱油、アルキルベンゼン油、およびエステル油からなる群から選択される少なくとも１種の油状物質を好適に用いることができる。これら油状物質は、１種類のみを用いてもよいし、２種類以上を適宜組み合わせて用いてもよい。ここでいう２種類以上の油状物質の組合せとは、例えば、鉱油に該当する異なる油状物質を２種類以上組み合わせる場合だけでなく、例えば、鉱油に該当する油状物質を１種類以上、アルキルベンゼン油に該当する油状物質を１種類以上（もしくはエステル油に該当する油状物質を１種類以上）組み合わせる場合も含む。
【０１２４】
さらに、潤滑油１０３として用いられる潤滑油組成物は、前述した１種類以上の油状物質に対して、種々の添加剤を添加してもよい。このような添加剤としては、潤滑油１０３の分野で公知の様々なものを好適に用いることができるが、代表的には、極圧添加剤、油性剤、摩耗防止剤、酸化防止剤、酸捕捉剤、金属不活性剤、消泡剤、腐食防止剤、または分散剤等を挙げることができる。これら添加剤のうち、本開示において特に好ましいものとして、極圧添加剤を挙げることができる。
【０１２５】
極圧添加剤は、摺動部を構成する複数の摺動部材の表面すなわち摺動面同士の摩耗低減あるいは焼付抑制を目的として潤滑油組成物（１種類または２種類以上の油状物質）に添加されるものであり、摺動面と反応することにより摺動面に被膜を形成して摩耗低減または焼付抑制を実現する。
【０１２６】
具体的な極圧添加剤としては、公知のものを好適に用いることができ、特に限定されないが、例えば、リン酸エステル等のリン系化合物、硫化脂肪酸またはそのエステル等の硫黄系化合物、塩素系炭化水素またはフッ素系炭化水素等のハロゲン化化合物等を挙げることができる。これら極圧添加剤は、１種類のみを潤滑油組成物に添加してもよいし２種類以上を適宜組み合わせて添加してもよい。
【０１２７】
これら極圧添加剤の中でも、リン系化合物を好ましく用いることができる。代表的なリン系化合物としては、トリクレジルホスフェイト（ＴＣＰ）、トリブチルホスフェイト（ＴＢＰ）、トリフェニルホスフェイト（ＴＰＰ）を挙げることができ、中でもＴＣＰをより好ましく用いることができる。
【０１２８】
極圧添加剤の潤滑油組成物に対する添加量は特に限定されないが、例えば、潤滑油１０３（油状物質）が鉱油またはアルキルベンゼン油のような低極性物質である場合には、好適な添加量として、０．５〜８．０重量％の範囲内を挙げることができ、１〜３重量％をより好ましい範囲内として挙げることができる。
【０１２９】
具体的には、図４に示すグラフは、潤滑油組成物の油状物質が鉱油等の低極性物質であるときに、前記の通り、極圧添加剤の添加量と主軸摺動部（軸部摺動部）の摩耗量との関係を示している。なお、主軸摺動部（軸部摺動部）の摩耗量は、公知のファレックス型摩擦試験機により評価している。
【０１３０】
図４に示すように、極圧添加剤を少しでも添加すれば、無添加の場合（添加量０重量％）よりも主軸摺動部（軸部摺動部）の摩耗量を有意に低減することができるが、特に、図４における範囲Ｍｉに示すように、０．５重量％以上８重量％以下の範囲内では、摩耗量を大幅に低減することができる。添加量が０．５重量％未満であれば、図４に示すように摩耗量の低減効果は十分とは言えず、添加量が８重量％を超えると、添加量に見合った摩耗量の低減効果が得られないだけでなく、添加量の増加によりわずかに摩耗量が増加する傾向にある。
【０１３１】
特に、図４に示すグラフは、添加量２重量％前後を極小値とする曲線となっているので、図４における範囲Ｍｉｉに示すように、２重量％±１重量％、すなわち、１重量％以上３重量％以下の範囲内であれば、特に良好な摩耗量の低減効果を得ることが可能になると考えられる。
【０１３２】
さらに、本開示においては、潤滑油１０３（油状物質）がエステル油である場合には、極圧添加剤を２．０〜４．０重量％の範囲内で添加することができる。エステル油は極性を有する油状物質であるため、鉄系材料に吸着されやすい。それゆえ、エステル油を含有する潤滑油組成物（潤滑油１０３）に対して極圧添加剤を添加しても、この極圧添加剤よりも先にエステル油が摺動面に吸着されるので、極圧添加剤が摺動面に反応して被膜を形成することが困難となる。それゆえ、通常、エステル油を主成分とする潤滑油１０３（潤滑油組成物）に対しては極圧添加剤は添加されない。
【０１３３】
しかしながら、本開示においては、冷媒圧縮機１００が、前記の通り、（１）および（２）の構成を少なくとも備えており、特に、（２）の構成として前述した酸化被膜１６０〜１８０Ｂが好適に用いられる。このような酸化被膜１６０〜１８０Ｂが軸部摺動部を構成する軸部の摺動面に形成されていることにより、（１）の構成を満たす低粘度の潤滑油１０３がエステル油を主成分とする潤滑油組成物であっても、極圧添加剤による摩耗低減等の効果を良好に発揮することが可能となる。
【０１３４】
このように、本開示においては、低粘度の潤滑油１０３を用い、軸部摺動部を構成する軸部の表面に高硬度の表面処理（前述した酸化被膜１６０〜１８０Ｂ等）を施すことで、潤滑油１０３の種類によらず極圧添加剤による効果を良好に実現することができる。それゆえ、軸部摺動部において、軸受部の長さＬと軸受部の内径Ｄとの比率Ｌ／Ｄを従来よりも小さくすることができる（前記（３）の構成）ので、冷媒圧縮機１００の信頼性をさらに一層良好なものとすることができる。
【０１３５】
ここで、潤滑油１０３に対しては、油性剤を添加してもよい。前記の通り、軸部摺動部の摺動面には、酸化被膜１６０〜１８０Ｂ等の高硬度の表面処理が施されている。油性剤の添加によっても摺動面に被膜を形成することができるため、このような表面処理により油性剤による摩耗低減の効果をより一層良好なものとすることができる。
【０１３６】
油性剤の具体的な種類は特に限定されず、高級脂肪酸、高級アルコール、エステル、金属せっけん等を挙げることができる。これら油性剤は１種類のみを用いてもよいし２種類以上を適宜組み合わせて用いてもよい。また、油性剤の添加量は特に限定されないが、例えば、０.０１〜１重量％の範囲内を挙げることができる。また、潤滑油１０３（潤滑油組成物）に対しては、少なくとも１種類の極圧添加剤を添加することが好ましく、さらに、少なくとも１種類の油性剤を添加することができるが、極圧添加剤を添加せずに油性剤のみを添加してもよい。他の添加剤も同様である。
【０１３７】
（実施の形態２）
本実施の形態２では、前記実施の形態１で説明した冷媒圧縮機１００を備える冷凍・冷蔵装置の一例について、図５を参照して具体的に説明する。図５は、前記実施の形態１に係る冷媒圧縮機１００を備える冷凍・冷蔵装置の概略構成を模式的に示している。そのため、本実施の形態２では、冷凍・冷蔵装置の基本構成の概略についてのみ説明する。
【０１３８】
図５に示すように、本実施の形態２に係る冷凍・冷蔵装置は、本体２７５、区画壁２７８、および冷媒回路２７０等を備えている。本体２７５は、断熱性の箱体および扉体等により構成されており、箱体はその一面が開口した構成であり、扉体は箱体の開口を開閉する構成である。本体２７５の内部は、区画壁２７８により物品の貯蔵空間２７６と機械室２７７とに区画される。貯蔵空間２７６内には、図示しない送風機が設けられている。なお、本体２７５の内部は、貯蔵空間２７６および機械室２７７以外の空間等に区画されてもよい。
【０１３９】
冷媒回路２７０は、貯蔵空間２７６内を冷却する構成であり、例えば、前記実施の形態１で説明した冷媒圧縮機１００と、放熱器２７２と、減圧装置２７３と、吸熱器２７４とを備え、これらが環状に配管で接続された構成となっている。吸熱器２７４は、貯蔵空間２７６内に配置されている。吸熱器２７４の冷却熱は、図５の破線の矢印で示すように、図示しない送風機によって貯蔵空間２７６内を循環するように撹拌される。これにより貯蔵空間２７６内は冷却される。
【０１４０】
冷媒回路２７０が備える冷媒圧縮機１００は、前記実施の形態１で説明したように、（１）潤滑油１０３がＶＧ０〜ＶＧ５の範囲内の低粘度のものであるとともに、（２）軸部の表面に対して、軸受部と同等以上の硬度を有する表面処理を施しており（好ましい一例として前述した酸化被膜１６０〜１８０Ｂを形成しており）、さらに、（３）軸受部の長さＬと軸受部の内径Ｄとの比率Ｌ／Ｄを従来よりも小さくすることができ、（４）極圧添加剤（および／または油性剤）の添加による摩耗低減の効果をより一層良好なものとすることができる。これにより、冷媒圧縮機１００の信頼性をより一層良好なものとすることができる。
【０１４１】
このように、本実施の形態２に係る冷凍・冷蔵装置は、前記実施の形態１に係る冷媒圧縮機１００を搭載している。冷媒圧縮機１００が備える摺動部は、耐摩耗性に優れ、摺動面への密着性にも優れている。そのため、冷媒圧縮機１００は、摺動部の摺動ロスを低減することが可能となり、優れた信頼性かつ優れた効率を実現することができる。その結果、本実施の形態２に係る冷凍・冷蔵装置は、消費電力を低減することができるので、省エネルギー化を実現することができるとともに、信頼性も向上させることができる。
【０１４２】
なお、本発明は前記実施の形態の記載に限定されるものではなく、特許請求の範囲に示した範囲内で種々の変更が可能であり、異なる実施の形態や複数の変形例にそれぞれ開示された技術的手段を適宜組み合わせて得られる実施の形態についても本発明の技術的範囲に含まれる。
【０１４３】
また、上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【０１４４】
以上のように、本発明によれば、低粘度の潤滑油を用いながら信頼性に優れた冷媒圧縮機と、この冷媒圧縮機を用いた冷凍・冷蔵装置を提供することが可能となる。そのため、本発明は、冷凍サイクルを用いた各種機器に幅広く適用することができる。
【符号の説明】
【０１４５】
１００：冷媒圧縮機
１０１：密閉容器
１０３：潤滑油
１０６：電動要素
１０７：圧縮要素
１０８：クランクシャフト
１０９：主軸（軸部）
１１０：偏心軸（軸部）
１１２：シリンダーブロック
１１４：主軸受（軸受部）
１１９：偏心軸受（軸受部）
１５０：基材
１６０：酸化被膜
１７０Ａ：酸化被膜
１７０Ｂ：酸化被膜
１８０Ａ：酸化被膜
１８０Ｂ：酸化被膜
２７０：冷媒回路
２７２：放熱器
２７３：減圧装置
２７４：吸熱器
【図１】
2018101246.tif 000003
【図２】
2018101246.tif 000004
【図３】
2018101246.tif 000005
【図４】
2018101246.tif 000006
【図５】
2018101246.tif 000007
【国際調査報告】
2018101246.tif 000008
2018101246.tif 000009
2018101246.tif 000010
2018101246.tif 000011